(57)【要約】      （修正有）【課題】アモルファス合金薄帯片を結晶化したナノ結晶合金薄帯片を高い生産性で製造できる合金薄帯片の製造方法を提供する。【解決手段】本発明に係る合金薄帯片の製造方法は、アモルファス合金薄帯片２Ａを結晶化した合金薄帯片の製造方法であって、アモルファス合金薄帯片２Ａを準備する準備工程と、アモルファス合金薄帯片２Ａの一端２ｓから他端２ｅに至る途中の箇所２ｍまで順に結晶化開始温度以上の温度域に加熱し、途中の箇所２ｍまで結晶化開始温度以上の温度域に加熱した時に加熱を停止する第１熱処理工程と、第１熱処理工程で加熱を停止した後に、アモルファス合金薄帯片２Ａの途中の箇所２ｍよりも他端側２ｅの領域を結晶化開始温度以上の温度域に加熱する第２熱処理工程と、を備えることを特徴とする。【選択図】図１
2020143318.tif 000002
【特許請求の範囲】
【請求項１】
アモルファス合金薄帯片を結晶化した合金薄帯片の製造方法であって、
アモルファス合金薄帯片を準備する準備工程と、
前記アモルファス合金薄帯片の一端から他端に至る途中の箇所まで順に結晶化開始温度以上の温度域に加熱し、前記途中の箇所まで結晶化開始温度以上の温度域に加熱した時に加熱を停止する第１熱処理工程と、
前記第１熱処理工程で加熱を停止した後に、前記アモルファス合金薄帯片の前記途中の箇所よりも前記他端側の領域を結晶化開始温度以上の温度域に加熱する第２熱処理工程と、
を備えることを特徴とする合金薄帯片の製造方法。
【請求項２】
前記アモルファス合金薄帯片の前記途中の箇所よりも前記他端側の領域が前記アモルファス合金薄帯片の前記一端から前記途中の箇所までの領域よりも小さいことを特徴とする請求項１に記載の合金薄帯片の製造方法。
【請求項３】
前記第２熱処理工程においては、前記第１熱処理工程で加熱を停止してから０．１秒以上の時間が経過した後に、前記アモルファス合金薄帯片の前記途中の箇所よりも前記他端側の領域を結晶化開始温度以上の温度域に加熱することを特徴とする請求項１又は２に記載の合金薄帯片の製造方法。
【発明の詳細な説明】
【技術分野】
【０００１】
本発明は、アモルファス合金薄帯片を結晶化した合金薄帯片の製造方法に関する。
【背景技術】
【０００２】
従来、アモルファス合金薄帯片は軟磁性材料であるため、単ロール法、双ロール法等の方法で製造された連続したアモルファス合金薄帯から打ち抜かれたアモルファス合金薄帯片が、例えば、モータのコア等に用いられている。また、アモルファス合金薄帯片を結晶化したナノ結晶合金薄帯片は、高い飽和磁束密度及び低い保磁力の両立が可能な軟磁性材料であるため、近年、ナノ結晶合金薄帯片が、それらのコアに用いられるようになっている。
【０００３】
アモルファス合金薄帯片を結晶化開始温度以上の温度に加熱することにより結晶化することで、ナノ結晶合金薄帯片を製造する際には、アモルファス合金薄帯片の結晶化反応による放出熱が原因となって、合金薄帯片の過剰な温度上昇を招く結果、結晶粒の粗大化や化合物相の析出が生じることにより、軟磁気特性が劣化するおそれがある。
【０００４】
このような問題に対処する方法として、例えば、特許文献１には、アモルファス合金薄帯片を挟んだプレートによりアモルファス合金薄帯片を加熱することで結晶化する方法において、結晶化反応による放出熱を両端のプレートに吸熱させる方法が記載されている。
【０００５】
また、例えば、特許文献２には、アモルファス合金薄帯片を炉内で高速で昇温することにより、アモルファス合金薄帯片を結晶化する方法が記載されている。このような方法では、アモルファス合金薄帯片の各位置を均一に加熱できれば、結晶化反応の放出熱による合金薄帯片の過剰な温度上昇を抑制できると考えられる。
【先行技術文献】
【特許文献】
【０００６】
【特許文献１】特開２０１７−１４１５０８号公報
【特許文献２】特開２０１８−１２５４７５号公報
【発明の概要】
【発明が解決しようとする課題】
【０００７】
しかしながら、特許文献１に記載されている方法のように、別に準備した吸熱部材を用いて結晶化反応による放出熱を吸熱させる操作を行うことにより、過剰な温度上昇を防ぎ、結晶粒の粗大化等を抑制する方法では、ナノ結晶合金薄帯片を高い生産性で製造することができない。
【０００８】
また、特許文献２に記載されている方法のように、アモルファス合金薄帯片を炉内で昇温する方法では、実際には各位置を均一に加熱し結晶化することは困難である。このため、合金薄帯片では結晶化反応の放出熱を原因とする熱だまりが生じ、過剰な温度上昇を招く結果、軟磁気特性が劣化することがある。
【０００９】
本発明は、このような点を鑑みてなされたものであり、その目的とするところは、アモルファス合金薄帯片を結晶化したナノ結晶合金薄帯片を高い生産性で製造できる合金薄帯片の製造方法を提供することにある。
【課題を解決するための手段】
【００１０】
上記課題を解決すべく、本発明に係る合金薄帯片の製造方法は、アモルファス合金薄帯片を結晶化した合金薄帯片の製造方法であって、アモルファス合金薄帯片を準備する準備工程と、上記アモルファス合金薄帯片の一端から他端に至る途中の箇所まで順に結晶化開始温度以上の温度域に加熱し、上記途中の箇所まで結晶化開始温度以上の温度域に加熱した時に加熱を停止する第１熱処理工程と、上記第１熱処理工程で加熱を停止した後に、上記アモルファス合金薄帯片の上記途中の箇所よりも上記他端側の領域を結晶化開始温度以上の温度域に加熱する第２熱処理工程と、を備えることを特徴とする。
【発明の効果】
【００１１】
本発明によれば、アモルファス合金薄帯片を結晶化したナノ結晶合金薄帯片を高い生産性で製造できる。
【図面の簡単な説明】
【００１２】
【図１】本発明に係る合金薄帯片の製造方法の実施形態の一例を示す概略工程図である。
【図２】本発明に係る合金薄帯片の製造方法の実施形態の一例を示す概略工程図である。
【図３】示差走査型熱量分析計（ＤＳＣ）により測定されるアモルファス合金のＤＳＣ曲線を示すグラフである。
【図４】参考例の合金薄帯片の製造方法を示す概略図である。
【図５】本発明に係る合金薄帯片の製造方法の実施形態の他の例を示す概略工程図である。
【図６】本発明に係る合金薄帯片の製造方法の実施形態の他の例を示す概略工程図である。
【図７】本発明に係る合金薄帯片の製造方法の実施形態の他の例を示す概略工程図である。
【図８】実施例及び比較例の合金薄帯片の製造方法の実験で使用されたアモルファス合金薄帯片の一例を示す写真である。
【図９】実施例及び比較例の合金薄帯片の製造方法の実験を示す概略工程図である。
【図１０】実施例及び比較例の合金薄帯片の製造方法の実験により作製された結晶化した合金薄帯片の一例を示す写真である。
【発明を実施するための形態】
【００１３】
以下、本発明に係る合金薄帯片の製造方法の実施形態について説明する。
【００１４】
本発明に係る合金薄帯片の製造方法の実施形態は、アモルファス合金薄帯片を結晶化した合金薄帯片の製造方法であって、アモルファス合金薄帯片を準備する準備工程と、上記アモルファス合金薄帯片の一端から他端に至る途中の箇所まで順に結晶化開始温度以上の温度域に加熱し、上記途中の箇所まで結晶化開始温度以上の温度域に加熱した時に加熱を停止する第１熱処理工程と、上記第１熱処理工程で加熱を停止した後に、上記アモルファス合金薄帯片の上記途中の箇所よりも上記他端側の領域を結晶化開始温度以上の温度域に加熱する第２熱処理工程と、を備えることを特徴とする。なお、以下では、アモルファス合金薄帯片の一端から他端に向かう方向に垂直な方向を「幅方向」と呼ぶことにする。
【００１５】
まず、本発明に係る合金薄帯片の製造方法の実施形態について、例示して説明する。
ここで、図１（ａ）〜図２（ｅ）は、本発明に係る合金薄帯片の製造方法の実施形態の一例を示す概略工程図である。図３は、示差走査型熱量分析計（ＤＳＣ）により測定されるアモルファス合金のＤＳＣ曲線の一例である。
【００１６】
本実施形態の一例の製造方法においては、まず、一般的な方法で製造された連続したシート状のアモルファス合金薄帯（図示せず）を、プレス機（図示せず）で打ち抜くことによって、図１（ａ）に示されるようにアモルファス合金薄帯片２Ａを準備する（準備工程）。アモルファス合金薄帯片２Ａは、モータのステータコアを構成する環状の合金薄帯が分割された形状であるため、内縁（一端）２ｓ側にティース部２ｔ、外縁（他端）２ｅ側バックヨーク部２ｂを有する。
【００１７】
次に、図１（ｂ）及び図１（ｃ）に示されるように、アモルファス合金薄帯片２Ａを常温の大気雰囲気下に置いた状態で、アモルファス合金薄帯片２Ａの内縁２ｓに対向する位置に固定された高温ガス源ＧＳから、アモルファス合金薄帯片２Ａに向けて、４２０℃の高温ガスＧを風速２．５ｍ／ｓで１０秒間送風することにより、高温ガスＧをアモルファス合金薄帯片２Ａに当てた後に、図２（ｄ）に示されるように高温ガスＧを送風するのを停止する。このようにして、アモルファス合金薄帯片２Ａの内縁２ｓから外縁２ｅに至る途中の箇所２ｍまで順に幅方向全域を結晶化開始温度以上の温度域に加熱し、途中の箇所２ｍまで幅方向全域を結晶化開始温度以上の温度域に加熱した時にアモルファス合金薄帯片２Ａの加熱を停止する（第１熱処理工程）。これにより、アモルファス合金薄帯片２Ａにおいて、内縁２ｓから途中の箇所２ｍまでの領域のアモルファス合金Ａを結晶化することでナノ結晶合金Ｃにし、途中の箇所２ｍよりも外縁２ｅ側の領域を結晶化開始温度未満の温度域に維持する。
【００１８】
次に、図２（ｄ）に示されるように、第１熱処理工程で高温ガスを送風するのを停止してから１秒間が経過した後に、図２（ｅ）に示されるように、同位置に固定された同一の高温ガス源ＧＳから、アモルファス合金薄帯片２Ａに向けて、第１熱処理工程よりも高い４５０℃の高温ガスＧを風速２．５ｍ／ｓで１０秒間送風することにより、高温ガスＧをアモルファス合金薄帯片２Ａに当てた後に、高温ガスＧを送風するのを停止する。このようにして、第１熱処理工程で加熱を停止するタイミングよりも後のタイミングで、アモルファス合金薄帯片２Ａの内縁２ｓから外縁２ｅまで順に幅方向全域を結晶化開始温度以上の温度域に加熱することで、アモルファス合金薄帯片２Ａの途中の箇所２ｍよりも外縁２ｅ側の領域を含む全体を結晶化開始温度以上の温度域に加熱し、その後に加熱を停止する（第２熱処理工程）。これにより、アモルファス合金薄帯片２Ａの途中の箇所２ｍよりも外縁２ｅ側の領域において、アモルファス合金Ａを結晶化することでナノ結晶合金Ｃにする。以上により、アモルファス合金薄帯片２Ａの全体を結晶したナノ結晶合金薄帯片２Ｃを製造する。
【００１９】
従って、本実施形態に係る一例では、図３のＤＳＣ曲線からわかるように、第１熱処理工程の加熱でアモルファス合金薄帯片２Ａの内縁２ｓから途中の箇所２ｍまで順に結晶化反応による熱が放出される際に、その放出熱を結晶化開始温度未満の温度域に維持された途中の箇所２ｍよりも外縁２ｅ側の領域に逃がすことができる。さらに、これによって、第２熱処理工程でアモルファス合金薄帯片２Ａの全体を結晶化開始温度以上の温度域に加熱する際に、内縁２ｓから途中の箇所２ｍまでは、結晶化反応による放出熱によりさらに昇温した温度（例えば、５００℃程度）よりも低い温度域になるので、図３のＤＳＣ曲線からわかるように、途中の箇所２ｍよりも外縁２ｅ側の領域の結晶化反応による熱が放出されても、その放出熱を途中の箇所２ｍよりも内縁２ｓ側の領域に逃がすことができる。よって、アモルファス合金薄帯片２Ａの結晶化において、別に準備した吸熱部材を用いて結晶化反応による放出熱を吸熱させる操作を行わなくても、過剰な温度上昇を防ぎ、結晶粒の粗大化や化合物相の析出を抑制できる。
【００２０】
ここで、参考例の合金薄帯片の製造方法について、本実施形態に係る一例と異なる点を中心に説明する。図４は、参考例の合金薄帯片の製造方法を示す概略図である。
【００２１】
参考例の合金薄帯片の製造方法においては、図４に示されるように、ステータコアを構成する環状の合金薄帯が分割された形状のアモルファス合金薄帯片２Ａを常温の大気雰囲気下に置いた状態で、アモルファス合金薄帯片２Ａの内縁２ｓに対向する第１高温ガス源ＧＳ１から高温ガスＧを送風することにより、アモルファス合金薄帯片２Ａの内縁２ｓから外縁２ｅに至る途中の箇所２ｍまで順に結晶化開始温度以上の温度域に加熱し、途中の箇所２ｍまで結晶化開始温度以上の温度域に加熱した時に高温ガスＧの送風を停止する。そして、このようにして加熱を停止するタイミングよりも後のタイミングで、アモルファス合金薄帯片２Ａの外縁２ｅに対向する第２高温ガス源ＧＳ２から高温ガスＧを送風することにより、アモルファス合金薄帯片２Ａの外縁２ｅから途中の箇所２ｍの直前まで順に結晶化開始温度以上の温度域に加熱する。これにより、第１高温ガス源ＧＳ１による１番目の加熱でアモルファス合金薄帯片２Ａの内縁２ｓから途中の箇所２ｍまで順に結晶化反応による熱が放出される際に、その放出熱を結晶化開始温度未満の温度域に維持された途中の箇所２ｍよりも外縁２ｅ側の領域に逃がすことができる。さらに、これによって、アモルファス合金薄帯片２Ａの内縁２ｓから途中の箇所２ｍまでが、例えば、結晶化反応による放出熱によりさらに昇温した温度よりも低い温度域になるので、第２高温ガス源ＧＳ２による２番目の加熱でアモルファス合金薄帯片２Ａの外縁２ｅから途中の箇所２ｍの直前まで順に結晶化反応による熱が放出される際に、その放出熱を途中の箇所２ｍよりも内縁２ｓ側の領域に逃がすことができる。よって、本実施形態に係る一例と同様に、別に準備した吸熱部材を用いて吸熱させる操作を行わなくても、過剰な温度上昇を防ぐことができる。
【００２２】
しかしながら、アモルファス合金薄帯片２Ａを形状が異なる内縁２ｓ及び外縁２ｅの両側から加熱するためには、高温ガス源として、異なる２種類の第１高温ガス源ＧＳ１及び第２高温ガス源ＧＳ２を内縁２ｓ及び外縁２ｅに対向する位置に備える製造装置を使用する必要がある。また、それらのうちの一方の高温ガス源から高温ガスＧを送風する時には、その高温ガスＧが他方の高温ガス源により妨げられ円滑に送風されないことでアモルファス合金薄帯片２Ａが適切に加熱されなくなることがないように、他方の高温ガス源を退避させる必要があるので、他方の高温ガス源を退避させる機構をさらに備える製造装置を使用する必要がある。従って、製造装置が複雑で高価なものになる。これに対して、本実施形態に係る一例では、高温ガス源として、内縁２ｓに対向する高温ガス源ＧＳの１つのみを備え、その機構も不要な、簡単で安価な製造装置を使用できる。
【００２３】
本実施形態においては、本実施形態に係る一例のように、第１熱処理工程において、アモルファス合金薄帯片の一端から他端に至る途中の箇所まで順に結晶化開始温度以上の温度域に加熱し、途中の箇所まで結晶化開始温度以上の温度域に加熱した時に加熱を停止する。そして、第２熱処理工程において、第１熱処理工程で加熱を停止した後に、アモルファス合金薄帯片の途中の箇所よりも他端側の領域を結晶化開始温度以上の温度域に加熱する。これにより、第１熱処理工程の加熱でアモルファス合金薄帯片の一端から途中の箇所まで順に結晶化反応による熱が放出される際に、その放出熱を結晶化開始温度未満の温度域に維持された途中の箇所よりも他端側の領域に逃がすことができ、第２熱処理工程の加熱でアモルファス合金薄帯片の途中の箇所よりも他端側の領域の結晶化反応による熱が放出される際に、その放出熱を、例えば、結晶化反応による放出熱によりさらに昇温した温度よりも低い温度域になる途中の箇所よりも一端側の領域に逃がすことができる。よって、アモルファス合金薄帯片の結晶化において、別に準備した吸熱部材を用いて結晶化反応による放出熱を吸熱させる操作を行わなくても、過剰な温度上昇を防ぎ、結晶粒の粗大化や化合物相の析出を抑制できる。このため、アモルファス合金薄帯片を結晶化したナノ結晶合金薄帯片を高い生産性で製造できる。さらに、高温熱源としてアモルファス合金薄帯片の一端に対向する高温熱源のみを備える簡単で安価な製造装置を使用できる。
【００２４】
続いて、本実施形態に係る合金薄帯片の製造方法について、その条件を中心に詳細に説明する。
【００２５】
１．準備工程
準備工程においては、アモルファス合金薄帯片を準備する。
【００２６】
ここで、「アモルファス合金薄帯片」とは、例えば、単ロール法、双ロール法等の一般的な方法で製造された連続したシート状のアモルファス合金薄帯片から、例えば、モータ等の最終製品におけるコア等の部品に用いられる所望の形状に打ち抜かれた薄帯片を指す。
【００２７】
アモルファス合金薄帯片は、所望の形状に打ち抜かれた薄帯片であれば特に限定されないが、例えば、モータにおけるステータコア又はロータコアを構成する薄帯、ステータコアを構成する薄帯がさらに周方向で分割された薄帯等が挙げられる。
【００２８】
アモルファス合金薄帯片の材質は、アモルファス合金であれば特に限定されないが、例えば、Ｆｅ基アモルファス合金、Ｎｉ基アモルファス合金、Ｃｏ基アモルファス合金等が挙げられる。中でもＦｅ基アモルファス合金等が好ましい。ここで、「Ｆｅ基アモルファス合金」とは、Ｆｅを主成分とし、例えば、Ｂ、Ｓｉ、Ｃ、Ｐ、Ｃｕ、Ｎｂ、Ｚｒ等の不純物を含有するものを意味する。「Ｎｉ基アモルファス合金」とは、Ｎｉを主成分とするものを意味する。「Ｃｏ基アモルファス合金」とは、Ｃｏを主成分とするものを意味する。
【００２９】
Ｆｅ基アモルファス合金は、例えば、Ｆｅの含有量が８４原子％以上の範囲内であるものが好ましく、中でもＦｅの含有量がより多いものが好ましい。Ｆｅの含有量により、アモルファス合金薄帯片を結晶化した合金薄帯片の磁束密度が変わるからである。
【００３０】
アモルファス合金薄帯片の平面サイズは、特に限定されないが、例えば、モータにおけるステータコア又はロータコアを構成する薄帯、ステータコアを構成する薄帯がさらに周方向で分割された薄帯の一般的な平面サイズ等が挙げられる。アモルファス合金薄帯片の厚さは、特に限定されないが、アモルファス合金薄帯片の材質等によって異なり、材質がＦｅ基アモルファス合金である場合には、例えば、１０μｍ以上１００μｍ以下の範囲内であり、中でも２０μｍ以上５０μｍ以下の範囲内が好ましい。
【００３１】
２．第１熱処理工程
第１熱処理工程においては、上記アモルファス合金薄帯片の一端から他端に至る途中の箇所まで順に結晶化開始温度以上の温度域に加熱し、上記途中の箇所まで結晶化開始温度以上の温度域に加熱した時に加熱を停止する。具体的には、アモルファス合金薄帯片の一端から他端に至る途中の箇所まで順に結晶化開始温度以上の温度域に加熱し当該温度域に結晶化に要する時間保持し、途中の箇所まで結晶化開始温度以上の温度域に加熱し当該温度域に結晶化に要する時間保持した時に、途中の箇所よりも他端側の領域が結晶化開始温度以上の温度域にならないようにアモルファス合金薄帯片の加熱を停止する。
【００３２】
ここで、「アモルファス合金薄帯片の一端」とは、アモルファス合金薄帯片の平面方向の一端を指し、「アモルファス合金薄帯片の他端」とは、アモルファス合金薄帯片の一端とは平面方向の反対側の端を指す。
【００３３】
また、「結晶化開始温度」とは、アモルファス合金薄帯片を加熱した場合にその結晶化が開始する温度を指す。アモルファス合金薄帯片の結晶化反応は、アモルファス合金薄帯片の材質等によって異なり、材質がＦｅ基アモルファス合金である場合には、例えば、微細なｂｃｃＦｅ結晶を析出させる反応となる。結晶化開始温度は、アモルファス合金薄帯片の材質等及び加熱速度によって異なり、加熱速度が大きいと結晶化開始温度は高くなる傾向があるが、Ｆｅ基アモルファス合金である場合には、例えば、３５０℃〜５００℃の範囲内となる。
【００３４】
結晶化開始温度以上の温度域は、特に限定されないが、化合物相析出開始温度未満の温度域が好ましい。化合物相の析出を抑制できるからである。ここで、「化合物相析出開始温度」とは、例えば、図３のＤＳＣ曲線に示されるような、結晶化開始後のアモルファス合金薄帯片をさらに加熱した場合に化合物相の析出が開始する温度を意味する。また、「化合物相」とは、例えば、Ｆｅ基アモルファス合金である場合におけるＦｅ−Ｂ、Ｆｅ−Ｐ等の化合物相のように、結晶化開始後のアモルファス合金薄帯片をさらに加熱した場合に析出し、軟磁気特性を劣化させる化合物相を指す。
【００３５】
結晶化開始温度以上化合物相析出開始温度未満の温度域は、特に限定されないが、アモルファス合金薄帯片の材質等によって異なり、材質がＦｅ基アモルファス合金である場合には、例えば、結晶化開始温度以上結晶化開始温度＋１２０℃以下の範囲内が好ましく、中でも結晶化開始温度＋８０℃以上結晶化開始温度＋１２０℃以下の範囲内が好ましい。これらの範囲の下限以上であることにより、アモルファス合金薄帯片をより速く結晶化できるからである。また、これらの範囲の上限以下であることにより、結晶粒の粗大化を効果的に抑制できるからである。
【００３６】
アモルファス合金薄帯片の途中の箇所まで結晶化開始温度以上の温度域に加熱した時に加熱を停止する方法は、途中の箇所よりも他端側の領域が結晶化開始温度以上の温度域にならないようにアモルファス合金薄帯片の加熱を停止する方法であれば特に限定されるものではなく、例えば、図２（ｄ）に示されるように、アモルファス合金薄帯片に外部から熱が加えられることを一切停止する方法でもよいが、アモルファス合金薄帯片の一端から途中の箇所までの領域を結晶化開始温度以上の温度域に加熱しながら、結晶化開始温度以上の温度域の領域が途中の箇所よりも他端側にまで拡がるのを停止する方法でもよい。このような方法でも、途中の箇所よりも他端側の領域を結晶化開始温度未満の温度域に維持できるので、一端から途中の箇所までの結晶化反応による放出熱を途中の箇所よりも他端側に逃がすことができるからである。なお、アモルファス合金薄帯片に外部から熱が加えられることを一切停止する方法であれば、アモルファス合金薄帯片が高温に長時間晒されることを抑制し、結晶粒の粗大化を抑制できる。
【００３７】
アモルファス合金薄帯片の加熱方法は、特に限定されないが、例えば、高温ガスを当てる方法の他、誘導加熱による方法等が挙げられる。
【００３８】
高温ガスを当てる方法は、例えば、図１（ｂ）及び図１（ｃ）に示されるようにアモルファス合金薄帯片の一端に対向する高温ガス源からアモルファス合金薄帯片に向けて高温ガスを送風することにより、高温ガスをアモルファス合金薄帯片に当てる方法の他、高温ガス源をアモルファス合金薄帯片に対し移動させることにより、高温ガスをアモルファス合金薄帯片の一端から途中の箇所まで順に当てる方法等が挙げられる。加熱方法は、アモルファス合金薄帯片の一端に対向する高温ガス源等の熱源により加熱する方法が好ましい。
【００３９】
なお、高温ガス源等の熱源がアモルファス合金薄帯片の一端に対向する位置を変える方法は、熱源の位置をアモルファス合金薄帯片に対し相対的に変える方法であればよく、高温ガス源等の熱源をアモルファス合金薄帯片に対し移動させる方法は、熱源をアモルファス合金薄帯片に対し相対的に移動させる方法であればよい。また、高温ガス源は、例えば、工業用ドライヤー等が挙げられる。
【００４０】
加熱条件は、アモルファス合金薄帯片の一端から途中の箇所まで順に結晶化開始温度以上の温度域に加熱し、途中の箇所まで結晶化開始温度以上の温度域に加熱した時に加熱を停止する条件であれば特に限定されず、加熱方法によって異なるが、加熱方法が、アモルファス合金薄帯片の一端に対向する高温ガス源からアモルファス合金薄帯片に向けて高温ガスを送風する方法である場合には、例えば、高温ガスの温度、高温ガスの風速、高温ガス源をアモルファス合金薄帯片の一端から離す距離、高温ガスの送風時間、及び第１熱処理工程を行う雰囲気の温度等を、アモルファス合金薄帯片の一端から途中の箇所まで順に結晶化開始温度以上の温度域に加熱し、途中の箇所まで結晶化開始温度以上の温度域に加熱した時に加熱を停止するように設定した条件が挙げられる。
【００４１】
３．第２熱処理工程
第２熱処理工程においては、上記第１熱処理工程で加熱を停止した後に、上記アモルファス合金薄帯片の上記途中の箇所よりも上記他端側の領域を結晶化開始温度以上の温度域に加熱する。具体的には、第１熱処理工程でアモルファス合金薄帯片の加熱を停止するタイミングよりも後のタイミングで、アモルファス合金薄帯片の途中の箇所よりも他端側の領域を結晶化開始温度以上の温度域に加熱し当該温度域に結晶化に要する時間保持する。これにより、アモルファス合金薄帯片の途中の箇所よりも他端側の領域のアモルファス合金を結晶化することでナノ結晶合金にする。
【００４２】
結晶化開始温度以上の温度域は、第１熱処理工程と同様であるため、ここでの説明を省略する。
【００４３】
第２熱処理工程は、第１熱処理工程で加熱を停止した後に、アモルファス合金薄帯片の途中の箇所よりも他端側の領域を結晶化開始温度以上の温度域に加熱する工程であれば特に限定されないが、第１熱処理工程で加熱を停止してから０．１秒以上の時間が経過した後に、途中の箇所よりも他端側の領域を結晶化開始温度以上の温度域に加熱することが好ましく、中でも０．５秒以上、特に１秒以上の時間が経過した後に加熱することが好ましい。アモルファス合金薄帯片の一端から途中の箇所までが十分に低い温度域になった後に、途中の箇所よりも他端側の領域を結晶化開始温度以上の温度域に加熱するため、途中の箇所よりも他端側の領域の結晶化反応による放出熱を途中の箇所よりも一端側の領域に効果的に逃がすことができるからである。
【００４４】
加熱方法は、特に限定されないが、例えば、高温ガスを当てる方法の他、誘導加熱による方法等が挙げられる。
【００４５】
高温ガスを当てる方法は、例えば、図２（ｅ）に示されるようにアモルファス合金薄帯片の一端に対向する高温ガス源からアモルファス合金薄帯片に向けて高温ガスを送風することにより、高温ガスをアモルファス合金薄帯片に当てる方法の他、高温ガス源をアモルファス合金薄帯片に対し移動させることにより、高温ガスをアモルファス合金薄帯片の途中の箇所よりも他端側の領域に当てる方法等が挙げられる。
【００４６】
加熱方法は、アモルファス合金薄帯片の一端に対向する高温ガス源等の熱源により加熱する方法が好ましい。なお、高温ガス源等の熱源がアモルファス合金薄帯片の一端に対向する位置を変える方法、高温ガス源等の熱源をアモルファス合金薄帯片に対し移動させる方法、及び高温ガス源については、第１熱処理工程と同様であるため、ここでの説明を省略する。
【００４７】
加熱条件は、アモルファス合金薄帯片の途中の箇所よりも他端側の領域を結晶化開始温度以上の温度域に加熱する条件であれば特に限定されず、加熱方法によって異なるが、加熱方法が、アモルファス合金薄帯片の一端に対向する高温ガス源からアモルファス合金薄帯片に向けて高温ガスを送風する方法である場合には、例えば、高温ガスの温度、高温ガスの風速、高温ガス源をアモルファス合金薄帯片の一端から離す距離、高温ガスの送風時間、及び第２熱処理工程を行う雰囲気の温度等を、アモルファス合金薄帯片の途中の箇所よりも他端側の領域を結晶化開始温度以上の温度域に加熱するように設定した条件が挙げられる。
【００４８】
４．合金薄帯片の製造方法
本実施形態に係る合金薄帯片の製造方法においては、アモルファス合金薄帯片を結晶化したナノ結晶合金薄帯片を製造する。
【００４９】
（１）ナノ結晶合金薄帯片
ここで、「ナノ結晶合金薄帯片」とは、化合物相の析出及び結晶粒の粗大化を実質的に生じさせずに微細な結晶粒を析出させることによって、所望の保磁力等の軟磁気特性が得られるものを意味する。ナノ結晶合金薄帯片の材質は、アモルファス合金薄帯片の材質等によって異なり、アモルファス合金薄帯片の材質がＦｅ基アモルファス合金である場合には、例えば、Ｆｅ又はＦｅ合金の結晶粒（例えば、微細なｂｃｃＦｅ結晶等）及び非晶質相の混相組織を有するＦｅ基ナノ結晶合金となる。
【００５０】
ナノ結晶合金薄帯片の結晶粒の粒径は、所望の軟磁気特性が得られるのであれば特に限定されないが、材質等によって異なり、材質がＦｅ基ナノ結晶合金である場合には、例えば、２５ｎｍ以下の範囲内が好ましい。粗大化すると保磁力が劣化するからである。なお、結晶粒の粒径は、例えば、透過電子顕微鏡（ＴＥＭ）を用いた直接観察により測定できる。また、結晶粒の粒径は、ナノ結晶合金薄帯片の保磁力又は温度プロファイルから推定できる。
【００５１】
ナノ結晶合金薄帯片の保磁力は、ナノ結晶合金薄帯片の材質等によって異なり、材質がＦｅ基ナノ結晶合金である場合には、例えば、２０Ａ／ｍ以下であり、中でも１０Ａ／ｍ以下が好ましい。保磁力をこのように低くすることにより、例えば、モータ等のコアにおける損失を効果的に低減できるからである。なお、保磁力は、例えば、ＶＳＭ（振動試料型磁力計）を用いて測定できる。
【００５２】
（２）合金薄帯片の製造方法
合金薄帯片の製造方法のその他の条件等について説明する。
【００５３】
合金薄帯片の製造方法が備える工程を行う雰囲気は、特に限定されないが、例えば、大気雰囲気等を挙げることができる。
【００５４】
雰囲気の温度は、加熱を停止することにより、アモルファス合金薄帯片における加熱された部分が冷却される温度であれば特に限定されず、アモルファス合金薄帯片の材質等によって異なるが、材質がＦｅ基アモルファス合金である場合には、例えば、３７０℃以下の範囲内が好ましく、中でも２００℃以下の範囲内が好ましい。これらの範囲の上限以下であることにより、加熱を停止した時に、アモルファス合金薄帯片における加熱された部分が効果的に冷却されるからである。なお、雰囲気の温度は、常温でよい。「常温」とは、特に冷やしたり熱したりしない温度、すなわち屋内であれば室温、屋外であれば気温を指し、例えば、ＪＩＳ  Ｚ  ８７０３に規定されている２０℃±１５℃の範囲内の温度である。
【００５５】
合金薄帯片の製造方法としては、第１熱処理工程及び第２熱処理工程の両工程の加熱方法が、例えば、図１〜図２に示される例のように、アモルファス合金薄帯片の一端に対向する高温ガス源等の熱源により加熱する方法であるものが好ましい。簡単で安価な製造装置を使用できるからである。
【００５６】
第１熱処理工程及び第２熱処理工程の両工程の加熱方法が、アモルファス合金薄帯片の一端に対向する熱源により加熱する方法である場合、両工程の加熱条件は、例えば、第１熱処理工程の加熱条件を相対的に弱い加熱条件とし、第２熱処理工程の加熱条件を相対的に強い加熱条件としたものとなる。
【００５７】
このような両工程の加熱条件としては、加熱方法が、アモルファス合金薄帯片の一端に対向する高温ガス源からアモルファス合金薄帯片に向けて高温ガスを送風する方法である場合には、例えば、第２熱処理工程の高温ガスの温度を第１熱処理工程より高くしたもの、第２熱処理工程の高温ガスの風速を第１熱処理工程より速くしたもの、第２熱処理工程で高温ガス源をアモルファス合金薄帯片の一端から離す距離を第１熱処理工程より長くしたもの、及び第２熱処理工程の高温ガスの送風時間を第１熱処理工程より長くしたもの等が挙げられる。なお、両工程の加熱条件が、例えば、第２熱処理工程の高温ガスの温度を第１熱処理工程より高くしたもの、第２熱処理工程の高温ガスの風速を第１熱処理工程より速くしたもの、第２熱処理工程で高温ガス源をアモルファス合金薄帯片の一端から離す距離を第１熱処理工程より短くしたもの等であれば、第１熱処理工程で加熱を停止する時に高温ガスの送風を停止しなくてもよい。このような両工程の高温ガスの送風条件であれば、第１熱処理工程で加熱を停止する時に高温ガスの送風を停止せずに、両工程の高温ガスの送風条件を連続的に切り替える場合でも、第１熱処理工程において、結晶化開始温度以上の温度域の領域が途中の箇所よりも他端側にまで拡がるのを停止できるので、本実施形態の作用効果が得られるからである。
【００５８】
なお、合金薄帯片の製造方法としては、各熱処理工程の加熱方法がアモルファス合金薄帯片の一端に対向する熱源により加熱する方法である場合、熱処理工程として、第１熱処理工程及び第２熱処理工程に加えて、さらにアモルファス合金薄帯片を結晶化する他の熱処理工程を備えるものでもよい。例えば、第１熱処理工程を、アモルファス合金薄帯片の一端から他端に至る第１の途中の箇所まで順に結晶化開始温度以上の温度域に加熱し、第１の途中の箇所まで結晶化開始温度以上の温度域に加熱した時に加熱を停止する第１熱処理工程とし、第２熱処理工程を、第１熱処理工程で加熱を停止した後に、アモルファス合金薄帯片の第１の途中の箇所から他端に至る第２の途中の箇所まで順に結晶化開始温度以上の温度域に加熱し、第２の途中の箇所まで結晶化開始温度以上の温度域に加熱した時に加熱を停止する第２熱処理工程とし、第２熱処理工程で加熱を停止した後に、アモルファス合金薄帯片の第２の途中の箇所よりも他端側の領域を結晶化開始温度以上の温度域に加熱する第３熱処理工程をさらに備えるものでもよい。この例では、各熱処理工程の加熱条件は、例えば、第３熱処理工程、第２熱処理工程、及び第１熱処理工程の順に強い加熱条件となる。また、アモルファス合金薄帯片の第２の途中の箇所よりも他端側の領域は、同時に結晶化開始温度以上の温度域に加熱しても、結晶粒の粗大化が生じる過剰な温度上昇が起こらないような小さい面積が好ましい。
【００５９】
図１及び図２に示される本実施形態の一例の製造方法では、第２熱処理工程で加熱するアモルファス合金薄帯片２Ａの途中の箇所２ｍよりも外縁２ｅ側の領域が、第１熱処理工程で加熱するアモルファス合金薄帯片２Ａの内縁２ｓから途中の箇所２ｍまでの領域よりも小さくなっている。合金薄帯片の製造方法は、例えば、この例のように、上記アモルファス合金薄帯片の上記途中の箇所よりも上記他端側の領域が上記アモルファス合金薄帯片の上記一端から上記途中の箇所までの領域よりも小さい方法が好ましい。第２熱処理工程の加熱で起こる途中の箇所よりも他端側の領域の結晶化反応による放出熱を途中の箇所よりも一端側の領域に逃がすことが容易になるので、過剰な温度上昇を効果的に抑制できるからである。また、例えば、この例のように、第２熱処理工程で加熱するアモルファス合金薄帯片の途中の箇所よりも他端側の領域は、同時に結晶化開始温度以上の温度域に加熱しても、結晶粒の粗大化が生じる過剰な温度上昇が起こらないような小さい面積が好ましい。
【００６０】
ここで、図５（ａ）〜図７（ｃ）は、本発明に係る合金薄帯片の製造方法の実施形態の他の例を示す概略工程図である。
【００６１】
本実施形態の他の例の製造方法においては、まず、図５（ａ）に示されるように、一般的な方法で製造された連続したシート状のアモルファス合金薄帯１（例えば、株式会社東北マグネット  インスティテュート製ＮＡＮＯＭＥＴ（厚さＴ：２．５μｍ））を、プレス機Ｐで打ち抜くことによって、複数枚（例えば、４００枚）のアモルファス合金薄帯片２Ａを準備する（準備工程）。アモルファス合金薄帯片２Ａは、モータのステータコアを構成する環状の合金薄帯が周方向で１／３に分割された形状であるため、内縁（一端）側にティース部（図示せず）、外縁（他端）側にバックヨーク部（図示せず）を有する。
【００６２】
次に、図５（ｂ）に示されるように、複数枚のアモルファス合金薄帯片２Ａを積層することで積層体１０Ａを形成する。次に、図５（ｃ）及び図６（ｄ）に示されるように、積層体１０Ａを横向きとし、一組の板状部材からなる治具３０を用いて、複数枚のアモルファス合金薄帯片２Ａを隣接する合金薄帯片間に１ｍｍの隙間を設けた状態で周方向の両端を挟むことで固定する。
【００６３】
次に、図６（ｅ）に示されるように、治具３０により固定された複数枚のアモルファス合金薄帯片２Ａを常温の大気雰囲気下の熱処理装置５０内に置いた状態で、複数枚のアモルファス合金薄帯片２Ａの内縁に対向する位置に固定された高温ガス源（図示せず）から、複数枚のアモルファス合金薄帯片２Ａに向けて、４２０℃の高温ガス（図示せず）を風速２．５ｍ／ｓで１０秒間送風することにより、高温ガスを隣接するアモルファス合金薄帯片２Ａの間の隙間に入り込ませるようにして複数枚のアモルファス合金薄帯片２Ａに当てた後に、高温ガスを送風するのを停止する。このようにして、複数枚のアモルファス合金薄帯片２Ａの内縁から外縁に至る途中の箇所まで順に幅方向全域を結晶化開始温度以上の温度域に加熱し、途中の箇所まで幅方向全域を結晶化開始温度以上の温度域に加熱した時にアモルファス合金薄帯片２Ａの加熱を停止する（第１熱処理工程）。
【００６４】
次に、第１熱処理工程で高温ガスを送風するのを停止してから１秒間が経過した後に、同位置に固定された同一の高温ガス源から、複数枚のアモルファス合金薄帯片２Ａに向けて、第１熱処理工程よりも高い４５０℃の高温ガス（図示せず）を風速２．５ｍ／ｓで１０秒間送風することにより、高温ガスを隣接するアモルファス合金薄帯片２Ａの間の隙間に入り込ませるようにして複数枚のアモルファス合金薄帯片２Ａに当てた後に、高温ガスを送風するのを停止する。このようにして、第１熱処理工程で加熱を停止するタイミングよりも後のタイミングで、複数枚のアモルファス合金薄帯片２Ａの内縁から外縁まで順に幅方向全域を結晶化開始温度以上の温度域に加熱することで、アモルファス合金薄帯片２Ａの途中の箇所よりも外縁側の領域を含む全体を結晶化開始温度以上の温度域に加熱し、その後に加熱を停止する（第２熱処理工程）。以上により、複数のアモルファス合金薄帯片２Ａの全体を結晶し、複数のナノ結晶合金薄帯片２Ｃを製造する。
【００６５】
次に、図６（ｆ）及び図７（ｇ）に示されるように、複数のナノ結晶合金薄帯片２Ｃを圧力Ｆで互いに密着させた積層体１０Ｂを形成した上で、熱処理装置５０から取り出す。次に、積層体１０Ｂにおける複数のナノ結晶合金薄帯片２Ｃを、図７（ｈ）に示されるように転積することによりステータコア１２を作製する。次に、図７（ｉ）に示されるように、ステータコア１２を、ロータ１４、コイル（図示せず）、及びケース（図示せず）と組み合わせることによりモータ２０を作製する。
【００６６】
合金薄帯片の製造方法は、ここで説明した他の例のような製造方法が好ましい。アモルファス合金薄帯片を結晶化したナノ結晶合金薄帯片を複数枚一緒に製造できるので、ナノ結晶合金薄帯片の量産を容易に行うことができるからである。
【００６７】
合金薄帯片の製造方法は、ナノ結晶合金薄帯片を製造できれば特に限定されないが、例えば、化合物相の析出及び結晶粒の粗大化を実質的に生じさせずに、アモルファス合金薄帯片の全体を結晶化し、ナノ結晶合金薄帯片の結晶粒を所望の粒径にする製造方法が好ましい。合金薄帯片の製造方法においては、化合物相の析出及び結晶粒の粗大化を実質的に生じさせずに、アモルファス合金薄帯片の全体を結晶化し、ナノ結晶合金薄帯片の結晶粒を所望の粒径にするために、ここまでに説明した条件だけではなく他の条件も好適に設定することができる。また、各条件を独立に好適に設定するだけでなく、各条件の組み合わせを好適に設定することもできる。
【実施例】
【００６８】
以下、実施例及び比較例を挙げて、本実施形態に係る合金薄帯片の製造方法をさらに具体的に説明する。
【００６９】
図８は、実施例及び比較例の合金薄帯片の製造方法の実験で使用されたアモルファス合金薄帯片の一例を示す写真である。図８に示されるように、実施例及び比較例の合金薄帯片の製造方法の実験で使用されたアモルファス合金薄帯片２Ａは、モータのステータコアを構成する環状の合金薄帯が分割された形状を有する薄帯である。アモルファス合金薄帯片２Ａは、アモルファス合金薄帯（株式会社東北マグネット  インスティテュート製ＮＡＮＯＭＥＴ）から打ち抜かれたものであり、そのサイズは下記の通りである。
【００７０】
厚さＴ：２．５μｍ
全体の径方向の長さＲ１：２６ｍｍ
バックヨーク部の径方向の長さＲ２：７ｍｍ
内縁の長さＷ１：１５ｍｍ
外縁の長さＷ２：１８ｍｍ
【００７１】
実施例及び比較例の実験は、アモルファス合金薄帯片２Ａを室温（２０℃）の大気雰囲気下に置いた状態で行った。実施例及び比較例の実験では、工業用ドライヤー（ＢＯＳＣＨ社製ＧＨＧ  ６６０ＬＣＤ）に、吹出口（ＢＯＳＣＨ社製１  ６０９  ２０１  ７９５）を装着したものを高温ガス源として用いた。
【００７２】
［実施例１］
ここで、図９（ａ）〜図９（ｃ）は、実施例及び比較例の合金薄帯片の製造方法の実験を示す概略工程図である。
【００７３】
実施例１の実験においては、まず、図９（ａ）に示されるように、アモルファス合金薄帯片２Ａの角部をピンセットＰＳで把持し、工業用ドライヤーＤをアモルファス合金薄帯片２Ａの内縁２ｓに対向し内縁２ｓから距離Ｌ１＝１０ｍｍ離した位置に吹出口Ｆがくるように固定した上で、工業用ドライヤーＤから、アモルファス合金薄帯片２Ａに向けて、温度Ｔ１＝４２０℃の高温ガスＧを風速Ｖ１＝２．５ｍ／ｓで加熱時間ｔ１＝１０秒間送風した後に、図９（ｂ）に示されるように、高温ガスＧを送風するのを停止した（第１熱処理工程）。
【００７４】
次に、図９（ｂ）に示されるように、第１熱処理工程で高温ガスＧを送風するのを停止してから停止時間ｔｓ＝１秒間が経過した後に、図９（ｃ）に示されるように、工業用ドライヤーＤをアモルファス合金薄帯片２Ａの内縁２ｓに対向し内縁２ｓから距離Ｌ２＝１０ｍｍ離した位置に吹出口Ｆがくるように固定した上で、工業用ドライヤーＤから、アモルファス合金薄帯片２Ａに向けて、温度Ｔ２＝４５０℃の高温ガスＧを風速Ｖ２＝２．５ｍ／ｓで加熱時間ｔ２＝１０秒間送風した後に、高温ガスＧを送風するのを停止した（第２熱処理工程）。これにより、アモルファス合金薄帯片２Ａを結晶化した合金薄帯片を作製した。
【００７５】
［比較例１］
比較例１の実験は、第１熱処理工程において、高温ガスＧの温度Ｔ１を４５０℃とした点を除いて実施例１と同様の条件で行った。
【００７６】
［実施例２］
実施例２の実験においては、まず、図９（ａ）に示されるように、アモルファス合金薄帯片２Ａの角部をピンセットＰＳで把持し、工業用ドライヤーＤをアモルファス合金薄帯片２Ａの内縁２ｓに対向し内縁２ｓから距離Ｌ１＝１０ｍｍ離した位置に吹出口Ｆがくるように固定した上で、工業用ドライヤーＤから、アモルファス合金薄帯片２Ａに向けて、温度Ｔ１＝４２０℃の高温ガスＧを風速Ｖ１＝２．５ｍ／ｓで加熱時間ｔ１＝１０秒間送風した後に、図９（ｂ）に示されるように、高温ガスＧを送風するのを停止した（第１熱処理工程）。
【００７７】
次に、図９（ｂ）に示されるように、第１熱処理工程で高温ガスＧを送風するのを停止してから停止時間ｔｓ＝１秒間が経過した後に、図９（ｃ）に示されるように、工業用ドライヤーＤをアモルファス合金薄帯片２Ａの内縁２ｓに対向し内縁２ｓから距離Ｌ２＝１０ｍｍ離した位置に吹出口Ｆがくるように固定した上で、工業用ドライヤーＤから、アモルファス合金薄帯片２Ａに向けて、温度Ｔ２＝４２０℃の高温ガスＧを風速Ｖ２＝５ｍ／ｓで加熱時間ｔ２＝１０秒間送風した後に、高温ガスＧを送風するのを停止した（第２熱処理工程）。これにより、アモルファス合金薄帯片２Ａを結晶化した合金薄帯片を作製した。
【００７８】
［比較例２］
比較例２の実験は、第１熱処理工程において、高温ガスＧの風速Ｖ１を５ｍ／ｓとした点を除いて実施例２と同様の条件で行った。
【００７９】
［実施例３］
実施例３の実験においては、まず、図９（ａ）に示されるように、アモルファス合金薄帯片２Ａの角部をピンセットＰＳで把持し、工業用ドライヤーＤをアモルファス合金薄帯片２Ａの内縁２ｓに対向し内縁２ｓから距離Ｌ１＝３０ｍｍ離した位置に吹出口Ｆがくるように固定した上で、工業用ドライヤーＤから、アモルファス合金薄帯片２Ａに向けて、温度Ｔ１＝４５０℃の高温ガスＧを風速Ｖ１＝２．５ｍ／ｓで加熱時間ｔ１＝１０秒間送風した後に、図９（ｂ）に示されるように、高温ガスＧを送風するのを停止した（第１熱処理工程）。
【００８０】
次に、図９（ｂ）に示されるように、第１熱処理工程で高温ガスＧを送風するのを停止してから停止時間ｔｓ＝１秒間が経過した後に、図９（ｃ）に示されるように、工業用ドライヤーＤをアモルファス合金薄帯片２Ａの内縁２ｓに対向し内縁２ｓから距離Ｌ２＝１０ｍｍ離した位置に吹出口Ｆがくるように固定した上で、工業用ドライヤーＤから、アモルファス合金薄帯片２Ａに向けて、温度Ｔ２＝４５０℃の高温ガスＧを風速Ｖ２＝２．５ｍ／ｓで加熱時間ｔ２＝１０秒間送風した後に、高温ガスＧを送風するのを停止した（第２熱処理工程）。これにより、アモルファス合金薄帯片２Ａを結晶化した合金薄帯片を作製した。
【００８１】
［比較例３］
比較例３の実験は、第１熱処理工程において、工業用ドライヤーＤをアモルファス合金薄帯片２Ａの内縁２ｓから距離Ｌ１＝１０ｍｍ離した位置に吹出口Ｆがくるように固定した点を除いて実施例３と同様の条件で行った。
【００８２】
［評価］
実施例及び比較例の合金薄帯片の製造方法の実験、並びにそれらの実験により作製された結晶化した合金薄帯片を評価した結果について説明する。
【００８３】
（外観観察）
実施例及び比較例の合金薄帯片の製造方法の実験において、アモルファス合金薄帯片２Ａの外観変化を目視で観察した。
【００８４】
その結果、実施例１では、第１熱処理工程において、図８に示されるアモルファス合金薄帯片２Ａの内縁２ｓから外縁２ｅに至る途中の箇所２ｍまで順に光沢のある銀色から光沢のある青色に変化していく様子が見られ、第２熱処理工程において、途中の箇所２ｍから外縁２ｅまで順に光沢のある銀色から光沢のある青色に変化していく様子が見られた。このことから、第１熱処理工程では、アモルファス合金薄帯片２Ａの内縁２ｓから外縁２ｅに至る途中の箇所２ｍまで順に結晶化し、その際の結晶化反応による放出熱は途中の箇所２ｍよりも外縁２ｅ側の領域に逃げることで、過剰な温度上昇が生じなかったと考えられる。また、第２熱処理工程では、途中の箇所２ｍから外縁２ｅまで順に結晶化し、その際の結晶化反応による放出熱は途中の箇所２ｍよりも内縁２ｓ側の領域に逃げることで、過剰な温度上昇が生じなかったと考えられる。
【００８５】
これに対し、比較例１では、第１熱処理工程において、アモルファス合金薄帯片２Ａの内縁２ｓから外縁２ｅまで順に光沢のある銀色から光沢のある青色に変化していき、さらに外縁２ｅ近傍が光沢のある青色から灰色に変化していく様子が見られ、第２熱処理工程において、アモルファス合金薄帯片２Ａの外観は変化しなかった。このことから、第１熱処理工程では、アモルファス合金薄帯片２Ａの内縁２ｓから外縁２ｅまで順に結晶化し、その際の結晶化反応による放出熱を原因として、外縁２ｅ近傍で過剰な温度上昇が起こったと考えられる。また、第１熱処理工程でアモルファス合金薄帯片２Ａの全体が結晶化したために、第２熱処理工程では、アモルファス合金薄帯片２Ａは結晶化しなかったと考えられる。
【００８６】
実施例２及び３では、第１熱処理工程及び第２熱処理工程における外観の変化が、実施例１と同様となった。比較例２及び３では、第１熱処理工程及び第２熱処理工程における外観の変化が、比較例１と同様となった。なお、図１０は、実施例及び比較例の合金薄帯片の製造方法の実験により作製された結晶化した合金薄帯片の一例を示す写真である。
【００８７】
（飽和磁束密度及び保磁力）
実施例及び比較例の実験により作製された結晶化した合金薄帯片において、図１０に示される内縁近傍の位置Ｐ１及び外縁近傍の位置Ｐ２の一部を切り出し、内縁近傍の位置Ｐ１及び外縁近傍の位置Ｐ２の飽和磁束密度及び保磁力をＶＳＭ（振動試料型磁力計）により測定した。それらの測定値及びその評価結果を、下記の表１に示す。なお、実施例及び比較例の合金薄帯片の製造方法の実験で使用された結晶化前のアモルファス合金薄帯片２Ａの平面方向の各位置の飽和磁束密度及び保磁力について、ＶＳＭにより測定したところ、それぞれ１．７Ｔ未満及び６Ａ／ｍ未満であった。特に、実施例１の合金薄帯片の製造方法の実験で使用された結晶化前のアモルファス合金薄帯片２Ａでは、内縁近傍の位置Ｐ１の飽和磁束密度及び保磁力がそれぞれ１．６７５Ｔ及び５．１１４Ａ／ｍであり、外縁近傍の位置Ｐ２の飽和磁束密度及び保磁力がそれぞれ１．６１７Ｔ及び５．５８９Ａ／ｍであった。
【００８８】
【表１】
2020143318.tif 000003
【００８９】
上記の表１に示されるように、実施例１〜３で作製した結晶化した合金薄帯片のいずれにおいても、内縁側の位置Ｐ１の飽和磁束密度及び外縁側の位置Ｐ２の飽和磁束密度の両方が目標範囲の下限（１．７Ｔ）以上となり、内縁側の位置Ｐ１の保磁力及び外縁側の位置Ｐ２の保磁力の両方が目標範囲の上限（１０Ａ／ｍ）を超えることなく、目標範囲内となった。一方、比較例１〜３で作製した結晶化した合金薄帯片のいずれにおいても、内縁側の位置Ｐ１の保磁力は目標範囲内となったが、外縁側の位置Ｐ２の保磁力が目標範囲の上限（１０Ａ／ｍ）を大きく超えた。これらの外縁側の位置Ｐ２では、結晶粒の粗大化等が生じたと考えられる。
【００９０】
以上、本発明に係る合金薄帯片の製造方法の実施形態について詳述したが、本発明は、上記の実施形態に限定されるものではなく、特許請求の範囲に記載された本発明の精神を逸脱しない範囲で、種々の設計変更を行うことができるものである。
【符号の説明】
【００９１】
２Ａ      アモルファス合金薄帯片
２ｓ      アモルファス合金薄帯片の内縁（一端）
２ｅ      アモルファス合金薄帯片の外縁（他端）
２ｍ      アモルファス合金薄帯片の内縁から外縁に至る途中の箇所
ＧＳ      高温ガス源
Ｇ        高温ガス
【図１】
2020143318.tif 000004
【図２】
2020143318.tif 000005
【図３】
2020143318.tif 000006
【図４】
2020143318.tif 000007
【図５】
2020143318.tif 000008
【図６】
2020143318.tif 000009
【図７】
2020143318.tif 000010
【図８】
2020143318.tif 000011
【図９】
2020143318.tif 000012
【図１０】
2020143318.tif 000013